(57)【要約】      （修正有）【課題】小さい細孔の場合、研磨くずや廃スラリーがその細孔を目詰まりさせたり、セルの中に、はまり込むのを防止することにより、寿命を延ばすことができ、セルにおけるスラリーの流出入を保つことができる研摩パッドを提供する。【解決手段】多孔性研磨パッドは、半導体基板を研磨するのに有用である。この多孔性研磨パッド６は、凝固ポリウレタンおよび非繊維質研磨層から形成された多孔性マトリックス１０を有する。この非繊維質研磨層は、研磨層の除去とともに減少する、１mm2あたり少なくとも５００細孔の細孔カウント３５を有する研磨面を備えており、この研磨面は、０．０１〜３μmの表面粗さＲａを有する。【選択図】図１
2005101541.tif 000002
【特許請求の範囲】
【請求項１】
半導体基板の研磨に有用な多孔性研磨パッドであって、ここで研磨パッドは凝固ポリウレタンおよび非繊維質研磨層から形成された多孔性マトリックスを有し、非繊維質研磨層が、１mm2あたり少なくとも５００細孔の細孔カウントを有する研磨面を備え、細孔カウントが研磨層の除去とともに減少し、そして研磨面が０．０１〜３μmの表面粗さＲａを有している、多孔性研磨パッド。
【請求項２】
細孔カウントが、１mm2あたり５００〜１０，０００細孔である、請求項１記載の多孔性研磨パッド。
【請求項３】
表面粗さＲａが、０．１〜２μmである、請求項２記載の多孔性研磨パッド。
【請求項４】
多孔性構造体が、ポリ（塩化ビニル）を組み合わせたポリエーテルウレタンポリマーである、請求項１記載の多孔性研磨パッド。
【請求項５】
凝固ポリウレタンから形成された多孔性研磨パッドの製造方法であって、多孔性研磨パッドが半導体基板の研磨に有用なものであり、
多孔性研磨パッドをプラテンで支持し（ここで多孔性研磨パッドは、上面と、その上面の下で減少する１mm2あたりの細孔カウントとを有している）；
切削工具を多孔性最上層の上面にあて；そして
上面を切削工具で除去して非繊維質研磨層の研磨面を与える（ここで研磨面は０．０１〜３μmの表面粗さＲａを有し、そして研磨層の除去とともに減少する、１mm2あたり少なくとも５００細孔の細孔カウントを有している）
を含む方法。
【請求項６】
上面への切削工具の適用が、ダイヤモンドコンディショニングヘッドを上面に押しあてて、０．１〜２μmの表面粗さＲａを有する研磨層を与えることを含む、請求項５記載の方法。
【請求項７】
上面の除去が、研磨面の細孔カウントを、１mm2あたり５００〜１０，０００細孔に有する研磨層を与える、請求項５記載の方法。
【請求項８】
多孔性研磨パッドを用いて半導体基板を研磨する工程を包含する、パターニングされた半導体基板の研磨方法であって、ここで多孔性研磨パッドが、凝固ポリウレタンおよび非繊維質研磨層から形成された多孔性マトリックスを有し、非繊維質研磨層が、少なくとも１mm2あたり５００細孔の細孔カウントおよび０．０１〜３μmの表面粗さＲａを有する、研磨方法。
【請求項９】
多孔性研磨パッドが、研磨層の下方で減少する、１mm2あたりの細孔カウントを有し、そしてパターニングされたウェーハの少なくとも５０枚を研磨する間、１mm2あたり少なくとも５００細孔の細孔カウントを有する研磨面を維持するためのさらなる工程を含む、請求項８記載の方法。
【請求項１０】
ポリマーブラシまたはポリマーパッドを使用して多孔性研磨パッドをコンディショニングするさらなる工程を含む、請求項８記載の方法。
【発明の詳細な説明】
【技術分野】
【０００１】
本発明は、半導体基板の研磨に有用な多孔性ポリウレタン研磨パッド、および該研磨パッドの使用方法に関する。さらに、本発明は、該研磨パッドの形成方法に関する。
【０００２】
近年、集積回路の製造に対する要求、およびますますの高密度の回路を望む傾向のために、集積回路基板（たとえば、シリコンウェーハ）および磁気基板（たとえば、記憶用途のためのニッケルめっきディスク）の表面を、ますます高度化しつつある平坦度に対応して研磨することが、この上なく重要になってきた。最高に平坦な表面を達成するための現行の技術は、研磨溶液および研磨パッドを用いて基板を研磨することを包含する。
【０００３】
高度に研磨された表面を実現するための一技法は、多孔性研磨パッドを研磨用スラリーまたは反応性液体と組み合わせて使用することを包含する。この多孔性研磨パッドは、必要な研磨作用を提供するために十分堅固でなければならず、そのうえ一方では、水性スラリーまたは反応性液体を保持するために十分多孔性でなければならない。
【０００４】
多孔性研磨パッド用として最も広く用いられている材料は、ポロメリックとして知られる種類の材料から選ばれる。ポロメリックは、多数の細孔（pore）またはセル（cell）を有している織物様材料である。典型的には、その細孔は、ウレタンに基づく含浸または多孔性コーティング層を用いて形成される。ポロメリックパッド材料を形成させる一方法は、溶媒／非溶媒凝固法を包含する。この種の方法の例は、Hulslanderらへ付与された米国特許第３，２８４，２７４号に記述されている。
【０００５】
図１は、典型的な現行技術のポロメリック研磨パッド（６）の断面をクローズアップした図である。パッド（６）は、上面（１５）を有する最上層（１０）を備えている。この最上層（１０）は、数〜数百μm範囲内のいずれかの径を有するセル（２０）を含有する。
【０００６】
セル（２０）の壁（３０）は中実体（solid）でもよいが、より典型的には、壁はマイクロポーラスなスポンジでできている。コンディショニングされたポロメリック研磨パッド（６）においては、セル（２０）の大部分は表面（１５）に開口していて、そこに細孔（３５）を形成している。
【０００７】
ポロメリックからなる最上層（１０）は、機械的にもろいので、典型的には基材（４０）、たとえばプラスチックフィルム（たとえば、Mylar（商標）ポリエチレンテレフタレートフィルム）、重質紙または、織布もしくは不織布（たとえば、フェルト）の上に、時としては接着剤を用いて固定される。
【０００８】
図１のパッド（６）に用いるポロメリック層（１０）を製造するには、通常、ポリマーの溶液を基材上に被覆し、ついでその被覆基材を、ポリマー凝固を起こさせる浴の中に浸漬する。ポリマーが完全に凝固したら、残留溶媒を除去し、そして製品を乾燥させる。
【０００９】
凝固方法の性質上、セル（２０）は材料中により深く侵入していくにつれて径が大きくなる傾向にある。さらにまた、薄皮の層（図示なし）が層（１０）の上面（１５）上に形成される。表面（１５）またはその近傍における細孔（３５）の径は、その下にあるセルの径に比べて相対的に小さく、そしてバフィングに表面（１５）から材料が取り除かれていくにつれて、より大きくなる。同様に、（最初の）表面（１５）またはその近傍における細孔カウントは、パッドがバフ仕上げにより削られて新たな上面が創出されたときに比べると、より大きい。
【００１０】
細孔カウントとして、１mm2あたり１００〜３２５細孔を有していることが、研磨工程にとって重要であると一般に信じられている。具体的には、このような細孔カウントは、パッドが多量のスラリーを（セル（２０）を介して）ウェーハ（仕掛り品）に運ぶことを可能にすると信じられている。この目的のため、従来のポロメリックパッドを用いた研磨操作は、多孔性の研磨面を避けていることになる。典型的には、“細孔カウント”と称される単位面積あたりの細孔数が、研磨層の研磨面における多孔度を表わすために用いられる。本明細書の目的のために、細孔カウントとは、研磨面上で光学倍率５０×において検知できる細孔の、１mm2あたりの平均数をいう。細孔データを計数し、処理するのに役立つコンピューターソフトウエアの具体例は、Image-Pro Plus software, Version 4.1.0.1である。細孔カウントは（平均）細孔径と比例関係にあり、すなわち細孔カウントが大きくなるほど、平均細孔径は小さくなる。
【００１１】
このような具合に十分な細孔径を維持することは、同時に他のいくつかの好ましくない副次的影響を取り除くことにもなる。たとえば、小さい細孔の場合には、研磨くずや廃スラリーがその細孔を目詰まりさせたり、または下にあるセルの中にはまり込んだりしがちなため、そのパッドは短寿命になる。さらに、小さい細孔では、セルにおけるスラリーの流出入を保つのが困難になる可能性がある。また、研磨くずがセル中に詰め込まれて、結局、セルのスラリー運搬能力を終止させてしまう可能性もある。さらに、小さい細孔ということから、パッド表面積のうちの比較的高い割合部分が、セル壁からできていることになる。その結果、ふき取り摩擦力は高くなり、一方、仕掛り品への新たなスラリー送り込みも低減してしまう。さらに、研磨サイクルの終りには、仕掛り品がまだ研磨環境にある間に、その基板を純水で洗浄することが操作の通例になっている。相対的に小さいセル開口部では、そのセルからスラリーを流し出して新鮮な水と入れ替えることに、より長い時間が必要となる。
【００１２】
したがって、ポロメリックパッドの製造方法の一部分として、所望の研磨面形成のために、最上層を０．１０〜０．１５mm（４〜６mil）の厚さＤ１だけ、バフィングするのが普通である。このバフィングは、パッド組立てのすぐ後に実施される。その結果、バフィング前の表面（１５）に比べて、ずっと大きい細孔径と、より小さい細孔密度を有する研磨面（５０）（破線）に仕上がる。たとえば、研磨面（５０）は、平均細孔カウントが、１mm2あたり１００〜３２５細孔であるのに対し、最初の表面は、いかなる多孔度も有していないものであった。
【００１３】
パターニングされた半導体ウェーハのための２段研磨法の第２工程は、典型的には、荒削り研磨工程の後に、平坦化された表面を形成させる。パターニングされたウェーハのための第２工程および他のＣＭＰ工程中にパッドで誘起される欠陥を低減させることへの、常に増大する要求がある。それに加え、従来の多孔性ポリウレタンパッドと比べて、欠陥をさらに低減できるような研磨パッドを製造する方法への進行中の要求が存在する。
【００１４】
発明の説明
本発明は、半導体基板の研磨に有用な多孔性研磨パッドを提供するものであって、ここで該多孔性研磨パッドは、凝固ポリウレタンおよび非繊維質研磨層から形成された多孔性マトリックスを有し、非繊維質研磨層は、１mm2あたり少なくとも５００細孔の細孔カウントを有する研磨面を備え、該細孔カウントは研磨層の除去とともに減少し、そして該研磨面は０．０１〜３μmの表面粗さＲａを有する。
【００１５】
それに加えて、本発明は、凝固ポリウレタンから形成された多孔性研磨パッド（該多孔性研磨パッドは、半導体基板を研磨するのに有用である）の製造方法を提供するものであって、多孔性研磨パッドをプラテンで支持し（ここで該多孔性研磨パッドは、上面および、その上面の下で減少する１mm2あたりの細孔カウントを有している）；切削工具を多孔性最上層の上面に当て；そしてその切削工具で上面を除去して、０．０１〜３μmの表面粗さＲａを有する研磨層の研磨面を与える（ここで該研磨層は非繊維質のものであり、そして該研磨面は、研磨層の除去とともに減少する、１mm2あたり少なくとも５００細孔の細孔カウントを有している）を含む方法である。
【００１６】
さらにまた本発明は、半導体基板を多孔性研磨パッドで研磨する工程を含む、半導体基板の研磨方法を提供するものであり、ここで該多孔性研磨パッドは、凝固ポリウレタンおよび非繊維質の研磨層から形成された多孔性マトリックスを有し、該非繊維質研磨層は、細孔カウントとして１mm2あたり少なくとも５００細孔を有する研磨面を備え、そして表面粗さＲａとして０．０１〜３μmを有する。
【００１７】
発明の詳細な説明
凝固ポリウレタン研磨パッドの構造は、電子工業の基板類、たとえば半導体ウェーハ、パターニングされた半導体ウェーハ、シリコンウェーハ、ガラスおよび金属ディスクにおけるパッドが誘起する欠陥を低減させる特別な効力を備えているように見える。特に、この研磨パッドは、パターニングされたシリコンウェーハ類、たとえば層間絶縁膜、バリア除去、シャロウトレンチ分離法（ＳＴＩ）、銅−low-kウェーハ、銅−超low-kウェーハ、タングステン、および集積回路製造に用いられる他の基板材料の第２工程または仕上げ工程用に有用である。この研磨パッドは、low-kおよび超low-k誘電体のように研磨が難しい基板、および２段研磨法の第２工程の長寿命で低欠陥の研磨に最も有利に見える構造を有している。
【００１８】
多孔性研磨パッドは、凝固ポリウレタンポリマーで形成された多孔性マトリックスを有する。有利には、この多孔性ポリマーはポリウレタンを包含する。最も有利には、この多孔性研磨パッドは凝固ポリウレタンマトリックスを有する。この凝固マトリックスは、最も有利には、ポリエーテルウレタンをポリ（塩化ビニル）と組み合わせて凝固させることによって形成される。凝固マトリックスを、フェルトタイプまたはフィルムベースのマトリックス、たとえばMylar（商標）ポリエチレンテレフタレートフィルムの上に堆積させることが可能である。この多孔性マトリックスは、非繊維質研磨層を有する。本明細書の目的のために、研磨層とは、研磨中に基板と接触することができる研磨パッドの部分である。そして非繊維質研磨層とは、繊維、たとえば織物またはフェルト構造が組み込まれていない研磨層である。この非繊維質構造は、通常、上面の下で減少する１平方ミリメートルあたりの細孔カウントをもつ連続構造を有している。独立したセル構造または非網状構造であってもよいが、最も有利には、この構造は、開放された、またはセル間を連結するマイクロポーラスな開口部を有する網状のセル構造である。このマイクロポアで網状に連なった構造は、ポア間を通じるガス流を可能にするが、しかしスラリーの研磨パッド中への進入を制限し、その結果、研磨作業中の研磨パッドの厚さはより均一に保たれる。
【００１９】
以前の研磨パッドの細孔カウントと異なり、この研磨面は、１mm2あたり少なくとも５００細孔の細孔カウントを有する。この高い細孔カウントは、結果的に小さい細孔径となり、これにより、研磨速度の減少という不利益を受けることなく、欠陥形成行為について改善することができる。この高い細孔カウントは、特に砥粒なしの溶液、たとえば反応性液、または砥粒を付随的な量のみで含有しているスラリーの場合に有効である。有利には、研磨面は１mm2あたり５００〜１０，０００細孔の細孔カウントを有する。最も有利には、研磨面は１mm2あたり５００〜２，５００細孔の細孔カウントを有する。
【００２０】
研磨層は、その研磨層の除去とともに減少する単位面積あたりの細孔カウントを有する。この減少する細孔カウントまたは増大する細孔径は、凝固法で得られる特性の一貫性を向上させ、しかも研磨性能に対しては限定的な影響を有しているにすぎない。たとえば、細孔カウントが、研磨面から内方向に深さ５mil（０．１３mm）にわたって少なくとも５０％まで減少していたとしても、研磨パッドの研磨性能に対して有意な影響を与えることはないであろう。さらにまた、研磨パッドの弾力性および耐久性のために、増大する細孔径からの悪影響は最少限に抑えられ、研磨寿命の延長が容易になる。パターニングされたウェーハの平坦化および仕上げ用として、研磨作業中は細孔カウントが制限範囲内に維持されるような研磨パッドを使用することが可能である。
【００２１】
制御された研磨面の多孔度に加えて、研磨面はまた、有利には０．０１〜３μmの表面粗さＲａを有する。最も有利には、研磨面の表面粗さＲａは０．１〜２μmである。一般に、増大する表面粗さは研磨速度を向上させるが、欠陥形成傾向を悪化させる；そして減少する表面粗さは欠陥形成の面では改善するが、研磨速度を低下させる。
【００２２】
半導体基板の研磨に有用な多孔性研磨パッドの製造方法は、先ず、多孔性研磨パッドをプラテンで支持する工程を含む。ちなみに、プラテンとは、平坦な最上面を有する平板構造体である。最も有利には、プラテンの支持は、それをディスク形研磨パッドのためのケミカルメカニカルプラナリゼーション用の回転式装置に装着することからなる。このことは、高精度の平坦表面を提供し、しかも仕上げられた表面が完成したそのすぐ後に研磨作業に移れるという利点を提供する。この方法は、従来のバフィングまたはサンド処理された研磨パッドに比べて、研磨パッドの全体平坦度を向上させることを可能にする。ベルト形またはウエブ形設計の研磨パッドの場合、プラテンは、研磨パッドの一部分だけを支持する金属板、たとえばステンレス鋼板からなるものでよい。その後で、多孔性最上層の上面に周期的に切削工具を適用すれば、仕上げられた研磨面が完成する。
【００２３】
上面を切削工具で除去すると、所望の表面粗さおよび多孔度を備えた研磨層が与えられる。ディスク形の研磨パッドでは、単一のプラテンが研磨パッド全体を支持するので、単一の除去操作ですませることができる。しかし、ベルト形研磨パッドの場合、この工程は、有利には、プラテン上で研磨パッドの位置割出と送りを周期的に実施して、研磨パッド全体から最上面を除去することを含む。
【００２４】
図２を参照すると、多孔性研磨パッド（１００）は、装置（１１５）のプラテン（１１０）上に装着される。一の実施態様においては、研磨装置（１１５）は、ケミカルメカニカルプラナリゼーション（ＣＭＰ）装置である。プラテン（１１０）は、上面（１１６）を有する。装置（１１５）はまた、研磨パッド（１００）を加工できる切削工具（１１８）を包含する。
【００２５】
図２および３を参照すると、パッド（１００）は、表面（１３０）を有する最上研磨層（１２０）を備えている。この研磨層（１２０）は、１mm2あたり少なくとも５００細孔の細孔カウントを有するセル（１４０）を含有している。セル（１４０）の壁（１５０）は中実体でもよいが、最も有利には、壁はマイクロポーラスなスポンジでできている。セル（１４０）の大部分は表面（１３０）に開口していて、そこに細孔（１５５）を形成している。一の実施態様おいては、研磨層（１２０）は、基材（１６０）、たとえばプラスチックフィルム（たとえば、Mylar（商標）ポリエチレンテレフタレートフィルム）、重質紙または、織布もしくは不織布に、たとえば接着剤を用いて固定される。現在使用されている最も普通の基材（１６０）は、強度、寸法安定性、および要求程度に見合ったクッション性または剛性を付与するために、フィラーまたはバインダーで含浸された不織フェルトである。
【００２６】
研磨層（１２０）は、ポリマーの溶液を基材（１６０）上に被覆し、ついでその被覆基材を、ポリマー凝固を起こさせる浴の中に浸漬することによって形成させる。ポリマーが完全に凝固したら、残留溶媒を除去し、そして製品を乾燥させる。
【００２７】
パッド（１００）は、研磨装置（１１５）のプラテン（１１０）上に置かれる前は、厚さＤ１  ４〜６mil（０．１〜０．１５mm）をバフィングまたはサンド処理していない研磨層（１２０）を有する。むしろ、パッド（１００）は、いかなる表面除去または予備処理もなしにプラテン（１１０）上に置かれる。ついで、切削工具（１１８）、たとえばダイヤモンド研磨ヘッドが、表面（１３０）に接触して置かれる。その後、切削工具（１１８）を作動させ（すなわち、表面（１３０）に接触させた状態でその表面と相対運動させ）、最上層（１２０）から少量の表面材料のみを除去する。一の実施態様においては、最上層（１２０）は、最初の表面（１３０）から４mil（０．１mm）未満の厚さＤ２をバフィングする。最も有利には、厚さＤ２は、０．５〜１．５mil（０．０１２〜０．０３８mm）である。この、そのままの位置での除去作業は、結果として高い細孔カウントである１mm2あたり５００〜２，５００細孔を有する研磨面（２３０）を与える。
【００２８】
実施例
比較例Ａ、ＢおよびＣは、ポリウレタンを凝固させ、そしてその最上層をベルト式サンド研磨装置を用いてサンド処理することによって製造された多孔性研磨パッドを示す。これらのパッドは、Rodel, Inc.により販売され、商業的に入手可能な、POLITEX（商標）ハイ、レギュラーおよびロー（けば高さ）の研磨パッドを表わす。POLITEX（商標）研磨パッド、および実施例の研磨パッドは、ポリウレタンの凝固により製造された多孔性非繊維質研磨パッドであり、そして特に、ポリエーテルウレタンポリマーをポリ（塩化ビニル）と組み合わせて凝固させると、このパッドが生成する。
【００２９】
以下の例１は、高い細孔カウントとすぐれた表面粗さという独特の組み合わせをもたせるために、研磨パッドを、比較例のサンド処理をしていない研磨材料から製造するために用いた方法の一例である。先ず、プラテンをイソプロピルアルコールで洗浄して研磨用プラテンを準備した。ついでパッドをその洗浄ずみ研磨用プラテンに、できるだけ空気を閉じ込めないように取り付けて、機械加工のためのブランクパッドを準備した。ついでプラテン上のパッドを、脱イオン水およびダイヤモンド切削工具を用いながら切削し、パッドの最上層を除去して研磨層を残した。切削条件は以下のとおりであった。プラテン速度１００rpm；ダイヤモンド切削ディスク寸法は外径１００mmまたは４インチ（１０２mm）（中〜高切削速度タイプ）、ダイヤモンド切削工具はダウンフォース１４lb（９６kPa）で速度１００rpm。具体的には、ダイヤモンド切削ディスクは、Kinik部品番号ＡＤ３ＣＧ１８１０６０のものであり、立方晶正八面体ダイヤモンドを含有する、ＡＭＡＴ工具タイプ用設計のダイヤモンド寸法１８０μm、ダイヤモンド突起１００μmおよびダイヤモンド間隔６００μmのものであった。
【００３０】
この工程は、所望の細孔径に応じて、５０〜３００回の二方向掃引を必要とした。個々の二方向掃引は、以下の、１掃引あたり秒数（s）による２０セグメントに分割した：（１）１．６s；（２）１．１s；（３〜１８）０．６s；（１９）１．１s；（２０）脱イオン水でのリンス１．６s。以下の表で、達成された結果を比較例と比べた。
【００３１】
【表１】
2005101541.tif 000003
【００３２】
上記データは、達成された高い細孔密度および改善された表面粗さを示している。さらにまた、図４は、本発明の研磨パッドで達成された低い表面粗さＲａを示している。特に、研磨面（２３０）は、従来の多孔性パッドよりも高い平坦度で基板を研磨することに適応しやすい。特に、研磨面（２３０）の、より小さい細孔およびより高い細孔密度は、基板（たとえばウェーハ）にとって、低減された欠陥度、低減された表面粗さ、および改善された平坦度で研磨されることを可能にする。このことは、パターニングされた半導体基板の研磨、たとえば集積回路製造における、薄いゲート酸化膜の形成、およびlow-k誘電体／銅ダマシン構造の研磨にとってきわめて重要である。さらにまた、この研磨パッドは、従来の多孔性ポリウレタンパッドに比べ、パッドで誘起される欠陥を低減することができる。
【００３３】
この多孔性研磨パッドは、有利には、研磨層の下で減少する単位面積（mm2）あたりの細孔カウントを有している。減少する細孔カウントにもかかわらず、研磨パッドは延長されたパッド寿命を有し、パターニングされたウェーハの少なくとも５０枚を研磨する間、１mm2あたり少なくとも５００細孔の研磨面の細孔カウントを維持することができる。このパッドにはすぐれた寿命があるので、パッドの洗浄はパッド寿命の延長にとって一層重要なものになってきている。この観点から、多孔性研磨パッドを、ポリマーブラシまたはポリマーパッドでコンディショニングするさらなる工程が、パッド寿命をさらに延ばすためのパッド清浄化を可能にする。ポリマーパッドまたはポリマーブラシを用いるコンディショニングは、ダイヤモンドコンディショナーが与えるような細孔径の過度の増大なしに、研磨くずの除去を容易にする。
【００３４】
この研磨パッドは、半導体基板、シリコンウェーハ、ガラスおよび金属ディスクにおけるパッドが誘起する欠陥を低減するための特別な効力を備えているように見える。特にこの研磨パッドは、パターニングされた半導体ウェーハのための、たとえば、２段研磨法の第２工程、あるいは過剰材料の最後に残った部分の除去、または準平坦もしくは最終平坦への平坦化を実行するような他の工程にとって有用である。
【図面の簡単な説明】
【００３５】
【図１】図１は、ポロメリック研磨パッドの断面図であって、パッドの研磨面において比較的大きい細孔径を確保するためにバフィングされる、最上層の厚さＤ１（先行技術に基づく）を示す。
【図２】図２は、研磨装置のプラテン上に装着されたポロメリック研磨パッドの断面図であって、さらに切削工具を、その研磨パッド表面に接触させている。
【図３】図３は、図２のポロメリック研磨パッドの断面図であって、基板の研磨工程に先立ち、プラテン上にある間に、その研磨パッドの最上層が最初の表面から厚さＤ２だけバフィングされる、本発明の方法を示している。
【図４】図４は、本発明の研磨パッドで達成された、表面粗さにおける改善を示す棒グラフである。
【図１】
2005101541.tif 000004
【図２】
2005101541.tif 000005
【図３】
2005101541.tif 000006
【図４】
2005101541.tif 000007
【外国語明細書】
2005101541000001.pdf